(57)【要約】  成形時の流動性と反応性に優れ、かつ、硬化することにより耐熱性に優れた高信頼性の硬化物を得ることができる硬化性樹脂組成物を提供する。  式１で表される構造単位を少なくとも２つ有するポリアルケニルフェノール化合物（Ａ）、及びポリマレイミド化合物（Ｂ）を含む硬化性樹脂組成物。2018193852.tif 000019（式中、Ｒ１及びＲ２はそれぞれ独立に水素原子、炭素数１〜１０のアルキル基、炭素数１〜２のアルコキシ基又は水酸基を表し、Ｑは炭素数５〜１０のシクロアルキレン基又は脂環式縮合環を有する二価の有機基を表し、Ｙはアルケニル基を表す。）
2018193852.tif 000002
【特許請求の範囲】
【請求項１】
ポリアルケニルフェノール化合物（Ａ）、及びポリマレイミド化合物（Ｂ）を含む硬化性樹脂組成物であって、ポリアルケニルフェノール化合物（Ａ）が下記式（１）で表される構造単位を少なくとも２つ有する化合物である硬化性樹脂組成物。
【化１】
2018193852.tif 000015
（式（１）においてＲ１及びＲ２はそれぞれ独立に水素原子、炭素数１〜１０のアルキル基、炭素数１〜２のアルコキシ基又は水酸基を表し、Ｑは炭素数５〜１０のシクロアルキレン基又は脂環式縮合環を有する二価の有機基を表し、Ｙは下記式（２）
【化２】
2018193852.tif 000016
で表されるアルケニル基であり、式（２）においてＲ３、Ｒ４、Ｒ５、Ｒ６及びＲ７はそれぞれ独立に水素原子、炭素数１〜５のアルキル基、炭素数５〜１０のシクロアルキル基又は炭素数６〜１２のアリール基を表し、＊は、芳香環との結合部を表す。）
【請求項２】
前記式（１）においてＱが脂環式縮合環を有する二価の有機基である、請求項１に記載の硬化性樹脂組成物。
【請求項３】
前記式（１）においてＱがジシクロペンタジエニレン基である、請求項２に記載の硬化性樹脂組成物。
【請求項４】
前記式（１）においてＲ１及びＲ２が水素原子である、請求項１〜３のいずれか一項に記載の硬化性樹脂組成物。
【請求項５】
ＧＰＣにより測定される分子量分布から求めた前記ポリアルケニルフェノール化合物（Ａ）の重合度が２〜２０である、請求項１〜４のいずれか一項に記載の硬化性樹脂組成物。
【請求項６】
前記ポリアルケニルフェノール化合物（Ａ）を前記ポリマレイミド化合物（Ｂ）１００質量部に対して５〜２００質量部含む、請求項１〜５のいずれか一項に記載の硬化性樹脂組成物。
【請求項７】
さらに下記式（３）で表される構造単位を有するポリアルケニルフェノール化合物（Ｃ）を含む、請求項１〜６のいずれか一項に記載の硬化性樹脂組成物。
【化３】
2018193852.tif 000017
（式（３）においてＲ８及びＲ９はそれぞれ独立に水素原子、炭素数１〜１０のアルキル基、炭素数１〜２のアルコキシ基又は水酸基を表し、Ｚは下記式（４）
【化４】
2018193852.tif 000018
で表されるアルケニル基であり、式（４）においてＲ１０、Ｒ１１、Ｒ１２、Ｒ１３及びＲ１４はそれぞれ独立に水素原子、炭素数１〜５のアルキル基、炭素数５〜１０のシクロアルキル基又は炭素数６〜１２のアリール基を表し、＊は、芳香環との結合部を表す。）
【請求項８】
前記ポリマレイミド化合物（Ｂ）を１００質量部に対して、前記ポリアルケニルフェノール化合物（Ａ）と、前記ポリアルケニルフェノール化合物（Ｃ）とを合計１０〜２００質量部含む、請求項７に記載の硬化性樹脂組成物。
【請求項９】
前記ポリアルケニルフェノール化合物（Ｃ）を前記ポリアルケニルフェノール化合物（Ａ）１００質量部に対して５〜２０００質量部含む、請求項７又は８のいずれかに記載の硬化性樹脂組成物。
【請求項１０】
前記ポリマレイミド化合物（Ｂ）が芳香族ポリマレイミド化合物である、請求項１〜９のいずれか一項に記載の硬化性樹脂組成物。
【請求項１１】
前記ポリマレイミド化合物（Ｂ）が、ビス（４−マレイミドフェニル）メタン、及び２，２−ビス［４−（４−マレイミドフェニルオキシ）フェニル］プロパンから選択される少なくとも１つの化合物である、請求項１０に記載の硬化性樹脂組成物。
【請求項１２】
さらに、硬化促進剤（Ｄ）を前記ポリアルケニルフェノール化合物（Ａ）、ポリマレイミド化合物（Ｂ）、及びポリアルケニルフェノール化合物（Ｃ）（存在する場合）の合計１００質量部に対して０．０１〜１０質量部含む、請求項１〜１１のいずれか一項に記載の硬化性樹脂組成物。
【請求項１３】
さらに、充填剤（Ｅ）を含む、請求項１〜１２のいずれか一項に記載の硬化性樹脂組成物。
【請求項１４】
請求項１〜１３のいずれか一項に記載の硬化性樹脂組成物の硬化物。
【請求項１５】
請求項１〜１３のいずれか一項に記載の硬化性樹脂組成物の硬化物を含む構造体。
【発明の詳細な説明】
【技術分野】
【０００１】
本発明は、硬化性樹脂組成物、その硬化物、及びその硬化物を含む構造体に関する。
【背景技術】
【０００２】
近年、電子機器の高機能化、高速化等のさらなる高品質化を実現するために、電子機器に用いられる半導体パッケージのさらなる高密度配線化、小型化、薄型化等が求められている。特に、電子機器の高機能化等の要求に伴い、電子部品の高密度集積化、さらには高密度実装化が進んでいるため、高密度実装対応の半導体パッケージ等の小型化、高密度化が加速している。半導体パッケージの高密度集積化に伴い、半導体パッケージの封止材には高耐熱化が求められている。一方で、コストの過剰な増加を抑えることも重要である。半導体パッケージとしては、ワイヤボンドタイプやフリップチップタイプのＢＧＡ（Ｂａｌｌ  Ｇｒｉｄ  Ａｒｒａｙ）等が用いられている。【０００３】
半導体パッケージ製造工程における代表的な封止成形方法であるトランスファー成形は、小型化及び微細加工に適しており、かつ、生産性の高いモールド方法として知られている。トランスファー成形は、材料をプランジャー内で加熱軟化させ、加熱軟化した材料をゲート、スプルー、ランナーなどの金型内流路を介して加熱された金型キャビティの中に押し込み、金型キャビティの中で硬化させる方法である。材料を流動性の高い状態でキャビティ内に注入するため、低い圧力での成形が可能である。したがって、トランスファー成形は高い圧力を必要とする他の成形方法と比べてインサート物を痛めにくいという特徴があり、半導体やＩＣの封止成形に好ましく用いられている。【０００４】
トランスファー封止成形では材料の流動性が重要である。流動性がパッケージ形状に対して適切に設計されていない場合、金型キャビティ内に未充填部分が生じたり、成形品にボイド、クラック等が生じたりするなど成形不良が生じやすくなる。【０００５】
この点に鑑み、トランスファー成形には、従来エポキシ樹脂が使用されてきた。エポキシ樹脂は加工性が高いため、様々な形状の半導体パッケージの封止に適用可能である。しかし、エポキシ樹脂は耐熱性が低いため、一般的に２００℃以上の温度領域における長時間での連続使用は困難である。そこで、ナフタレン骨格、テトラフェニル骨格等をエポキシ樹脂に導入することにより、エポキシ樹脂の耐熱化が図られている。しかし、これらの構造は特殊構造であるためコストも高く、実用化は限定的である。また、高い耐熱性能（ガラス転移温度）を有するエポキシ化合物は流動性が低い場合があるため、成形時の加工性が悪いという問題を生じる場合がある。【０００６】
高い耐熱性を有する熱硬化性樹脂として、アルケニルフェノール化合物とマレイミド化合物とを含む組成物が知られている（例えば特許文献１（特開２０１６−７４９０２号公報）、特許文献２（特開平７−１６５８２５号公報））。アルケニルフェノール化合物のアルケニル基とマレイミド化合物の不飽和基が互いにラジカル重合し高度に架橋することで、エポキシ樹脂より耐熱性が高い樹脂硬化物（ガラス転移温度が２００〜３５０℃）が得られる。
【先行技術文献】
【特許文献】
【０００７】
【特許文献１】特開２０１６−７４９０２号公報
【特許文献２】特開平７−１６５８２５号公報
【発明の概要】
【発明が解決しようとする課題】
【０００８】
しかしながら、上記アルケニルフェノール化合物とマレイミド化合物とを含む組成物はエポキシ樹脂に比べて成形時の粘度が高く、流動性が低いため加工性が十分でないという問題がある。また、上記組成物はエポキシ樹脂と比べて、成形時の反応性が低く、成形物を脱型するまでに長時間を要するため、生産性が十分でないという問題もある。したがって、良好な成形性を有し、かつ、２００℃以上の温度領域における長時間での連続使用が可能である硬化物を得ることができる新たな硬化性樹脂組成物の提供は有意義である。【０００９】
上述に鑑みて、本発明は、成形時の流動性と反応性に優れ、かつ、硬化することにより耐熱性に優れた高信頼性の硬化物を得ることができる硬化性樹脂組成物を提供することを目的とする。
【課題を解決するための手段】
【００１０】
本発明者らは、鋭意検討した結果、特定の基礎骨格を有するアルケニル化（芳香環にアルケニル基が結合）されたポリフェノール化合物、及びポリマレイミド化合物を含む組成物が、成形時の流動性と反応性に優れ、かつ、硬化することにより耐熱性に優れた硬化物を得ることができる硬化性樹脂組成物を与えることを見出した。すなわち、本発明は以下の態様を含む。【００１１】
［１］
ポリアルケニルフェノール化合物（Ａ）、及びポリマレイミド化合物（Ｂ）を含む硬化性樹脂組成物であって、ポリアルケニルフェノール化合物（Ａ）が下記式（１）で表される構造単位を少なくとも２つ有する化合物である硬化性樹脂組成物。
【化１】
2018193852.tif 000003
（式（１）においてＲ１及びＲ２はそれぞれ独立に水素原子、炭素数１〜１０のアルキル基、炭素数１〜２のアルコキシ基又は水酸基を表し、Ｑは炭素数５〜１０のシクロアルキレン基又は脂環式縮合環を有する二価の有機基を表し、Ｙは下記式（２）
【化２】
2018193852.tif 000004
で表されるアルケニル基であり、式（２）においてＲ３、Ｒ４、Ｒ５、Ｒ６及びＲ７はそれぞれ独立に水素原子、炭素数１〜５のアルキル基、炭素数５〜１０のシクロアルキル基又は炭素数６〜１２のアリール基を表し、＊は、芳香環との結合部を表す。）
［２］
前記式（１）においてＱが脂環式縮合環を有する二価の有機基である、［１］に記載の硬化性樹脂組成物。
［３］
前記式（１）においてＱがジシクロペンタジエニレン基である、［２］に記載の硬化性樹脂組成物。
［４］
前記式（１）においてＲ１及びＲ２が水素原子である、［１］〜［３］のいずれかに記載の硬化性樹脂組成物。
［５］
ＧＰＣにより測定される分子量分布から求めた前記ポリアルケニルフェノール化合物（Ａ）の重合度が２〜２０である、［１］〜［４］のいずれかに記載の硬化性樹脂組成物。
［６］
前記ポリアルケニルフェノール化合物（Ａ）を前記ポリマレイミド化合物（Ｂ）１００質量部に対して５〜２００質量部含む、［１］〜［５］のいずれかに記載の硬化性樹脂組成物。
［７］
さらに下記式（３）で表される構造単位を有するポリアルケニルフェノール化合物（Ｃ）を含む、［１］〜［６］のいずれかに記載の硬化性樹脂組成物。
【化３】
2018193852.tif 000005
（式（３）においてＲ８及びＲ９はそれぞれ独立に水素原子、炭素数１〜１０のアルキル基、炭素数１〜２のアルコキシ基又は水酸基を表し、Ｚは下記式（４）
【化４】
2018193852.tif 000006
で表されるアルケニル基であり、式（４）においてＲ１０、Ｒ１１、Ｒ１２、Ｒ１３及びＲ１４はそれぞれ独立に水素原子、炭素数１〜５のアルキル基、炭素数５〜１０のシクロアルキル基又は炭素数６〜１２のアリール基を表し、＊は、芳香環との結合部を表す。）
［８］
前記ポリマレイミド化合物（Ｂ）を１００質量部に対して、前記ポリアルケニルフェノール化合物（Ａ）と、前記ポリアルケニルフェノール化合物（Ｃ）とを合計１０〜２００質量部含む、［７］に記載の硬化性樹脂組成物。
［９］
前記ポリアルケニルフェノール化合物（Ｃ）を前記ポリアルケニルフェノール化合物（Ａ）１００質量部に対して５〜２０００質量部含む、［７］又は［８］のいずれかに記載の硬化性樹脂組成物。
［１０］
前記ポリマレイミド化合物（Ｂ）が芳香族ポリマレイミド化合物である、［１］〜［９］のいずれかに記載の硬化性樹脂組成物。
［１１］
前記ポリマレイミド化合物（Ｂ）が、ビス（４−マレイミドフェニル）メタン、及び２，２−ビス［４−（４−マレイミドフェニルオキシ）フェニル］プロパンから選択される少なくとも１つの化合物である、［１０］に記載の硬化性樹脂組成物。
［１２］
さらに、硬化促進剤（Ｄ）を前記ポリアルケニルフェノール化合物（Ａ）、ポリマレイミド化合物（Ｂ）、及びポリアルケニルフェノール化合物（Ｃ）（存在する場合）の合計１００質量部に対して０．０１〜１０質量部含む、［１］〜［１１］のいずれかに記載の硬化性樹脂組成物。
［１３］
さらに、充填剤（Ｅ）を含む、［１］〜［１２］のいずれかに記載の硬化性樹脂組成物。
［１４］
［１］〜［１３］のいずれかに記載の硬化性樹脂組成物の硬化物。
［１５］
［１］〜［１３］のいずれかに記載の硬化性樹脂組成物の硬化物を含む構造体。
【発明の効果】
【００１２】
本発明により成形時の流動性と反応性に優れ、かつ、硬化することにより耐熱性に優れた高信頼性の硬化物を得ることができる硬化性樹脂組成物を得ることができる。
【発明を実施するための形態】
【００１３】
以下に本発明について詳細に説明する。本発明の硬化性樹脂組成物は、ポリアルケニルフェノール化合物（Ａ）、及びポリマレイミド化合物（Ｂ）を必須成分として含む。
【００１４】
［ポリアルケニルフェノール化合物（Ａ）］
ポリアルケニルフェノール化合物（Ａ）は、下記式（１）で表される構造単位を少なくとも２つ有し、例えばポリ２−アルケニル芳香族エーテル化合物のクライゼン転位反応により得ることができる化合物である。
【化５】
2018193852.tif 000007
【００１５】
（式（１）においてＲ１及びＲ２はそれぞれ独立に水素原子、炭素数１〜１０のアルキル基、炭素数１〜２のアルコキシ基又は水酸基を表し、Ｑは炭素数５〜１０のシクロアルキレン基又は脂環式縮合環を有する二価の有機基を表す。Ｙは下記式（２）
【化６】
2018193852.tif 000008
で表されるアルケニル基であり、式（２）においてＲ３、Ｒ４、Ｒ５、Ｒ６及びＲ７はそれぞれ独立に水素原子、炭素数１〜５のアルキル基、炭素数５〜１０のシクロアルキル基又は炭素数６〜１２のアリール基を表し、＊は、芳香環との結合部を表す。）
「それぞれ独立に」とは、化合物に含まれる複数個のＲ１が同一でも互いに異なっていてもよいことを意味する。置換基Ｒ２〜Ｒ７、二価基Ｑ、以下説明する化合物（Ｃ）等の置換基についても同様である。
【００１６】
式（１）におけるＲ１及びＲ２を構成する炭素数１〜１０のアルキル基の具体例としては、メチル基、エチル基、ｎ−プロピル基、イソプロピル基、ｎ−ブチル基、ｓｅｃ−ブチル基、ｔ−ブチル基、ｎ−ペンチル基、ｎ−ヘキシル基、オクチル基、ノニル基、デシル基等を挙げることができる。炭素数１〜２のアルコキシ基の具体例としてはメトキシ基及びエトキシ基が挙げられる。
【００１７】
式（１）におけるＲ１及びＲ２は、立体障害が小さく反応速度に優れる点からともに水素原子である場合が好ましい。
【００１８】
式（１）におけるＱを構成する炭素数５〜１０のシクロアルキレン基の具体例としてはシクロペンチレン基、シクロヘキシレン基、メチルシクロヘキシレン基、シクロヘプチレン基等を挙げることができる。脂環式縮合環を有する二価の有機基の炭素数は６〜１０であることが好ましい。脂環式縮合環を有する二価の有機基は、主鎖上に脂環式縮合環を有する二価の有機基であることが好ましい。炭素数６〜１０の脂環式縮合環を有する二価の有機基の具体例としては、ジシクロペンタジエニレン基等を挙げることができる。
【００１９】
Ｑは脂環式縮合環を有する二価の有機基であることが特に好ましい。これらの中でも成形時の流動性及び反応性が高い点及び得られる硬化物の誘電特性が優れる点でジシクロペンタジエニレン基がより好ましい。硬化物の誘電率及び誘電正接がより低い封止材は、消費電力がより小さいため有利である。
【００２０】
式（２）におけるＲ３、Ｒ４、Ｒ５、Ｒ６及びＲ７を構成する炭素数１〜５のアルキル基の具体例としては、メチル基、エチル基、ｎ−プロピル基、イソプロピル基、ｎ−ブチル基、ｓｅｃ−ブチル基、ｔ−ブチル基、ｎ−ペンチル基等を挙げることができ、炭素数５〜１０のシクロアルキル基の具体例としては、シクロペンチル基、シクロヘキシル基、メチルシクロヘキシル基、シクロヘプチル基等を挙げることができ、炭素数６〜１２のアリール基の具体例としては、フェニル基、メチルフェニル基、エチルフェニル基、ビフェニル基、ナフチル基等を挙げることができる。中でも、Ｒ３、Ｒ４、Ｒ５、Ｒ６及びＲ７が全て水素原子である、すなわち式（２）で表されるアルケニル基がアリル基であることが好ましい。
【００２１】
ポリアルケニルフェノール化合物（Ａ）は構造単位数の異なる化合物の混合物であってもよい。この実施態様において、式（１）で表される構造単位の総数の一分子当たりの平均値（重合度）は２〜２０であることが好ましく、２〜１５であることがより好ましく、２〜１０であることがさらに好ましい。構造単位の総数の一分子当たりの平均値が２以上であると最終目的物であるポリアルケニルフェノール化合物を硬化剤として用いた硬化物の耐熱性がより良好であり、２０以下であると成形時の流動性がより良好である。
【００２２】
重合度ＰはＧＰＣより算出した数平均分子量をＭｎ、ポリアルケニルフェノール化合物の繰り返し構造の分子量をＭとしたとき、以下の式で求められる。
Ｐ＝Ｍｎ／Ｍ
【００２３】
ポリアルケニルフェノール化合物（Ａ）の好ましい数平均分子量は３００〜５０００であり、より好ましくは４００〜４０００であり、さらに好ましくは５００〜３０００である。数平均分子量が３００以上であれば、硬化性樹脂組成物の硬化物を高温環境に置いたとき熱分解開始温度がより適切であり、５０００以下であれば、硬化性樹脂組成物の粘度が成形時の加工により好適な範囲となる。
【００２４】
ポリアルケニルフェノール化合物（Ａ）は、原料となるフェノール樹脂の水酸基の一部をアルケニルエーテル化した後、クライゼン転位反応により、オルト位又はパラ位に２−アルケニル基を転位させることにより得ることができる。したがって、本発明の一実施態様では、式（２）で表されるアルケニル基であるＹが、フェノール性水酸基に対し、芳香環のオルト位又はパラ位の炭素原子と結合している。原料フェノール樹脂として、好ましくは下記式（５）で表される構造単位を有する公知のフェノール樹脂を使用することができる。
【化７】
2018193852.tif 000009
（式（５）中、Ｒ１、Ｒ２、及びＱは式（１）におけるＲ１、Ｒ２、及びＱと同一である。）
【００２５】
ポリアルケニルフェノール化合物（Ａ）の原料フェノール樹脂の具体例としては、フェノール−ジシクロペンタジエン共重合体樹脂等を挙げることができる。
【００２６】
原料フェノール樹脂の２−アルケニルエーテル化反応としては、（ｉ）塩化アリル、塩化メタリル、臭化アリル等のハロゲン化２−アルケニル化合物とフェノール化合物を反応させる公知の方法、及び（ｉｉ）酢酸アリルのようなカルボン酸２−アルケニル化合物とフェノール化合物を反応させる公知の方法の２つの方法を例示することができる。ハロゲン化２−アルケニル化合物を用いた２−アルケニルエーテル化反応は、例えば特開平２−９１１１３号公報に記載の方法を使用することができる。カルボン酸２−アルケニル化合物とフェノール樹脂を反応させる方法は、例えば特開２０１１−２６２５３号公報に記載の方法を使用することができる。
【００２７】
フェノール性水酸基に対するハロゲン化２−アルケニル化合物又はカルボン酸２−アルケニル化合物の使用量は０．４〜５．０当量が好ましく、より好ましくは０．６〜４．０当量である。０．４当量以上であると、クライゼン転位した後のポリマレイミド化合物（Ｂ）との反応部位の量がより適切であり、より耐熱性に優れた硬化物を得ることができる。２−アルケニルエーテル化反応は、２−アルケニル化合物を原料フェノール樹脂と混合し、４〜４０時間反応させることにより実施する。２−アルケニルエーテル化反応において、原料フェノール樹脂が溶解する溶媒を用いることができる。原料フェノール樹脂を溶解可能なカルボン酸２−アルケニル化合物を用いて、無溶媒で反応を実施することもできる。原料フェノール樹脂の２−アルケニルエーテル化率は、ハロゲン化２−アルケニル化合物又はカルボン酸２−アルケニル化合物の使用量を前記使用量より多く使用し、かつ反応時間を前記反応時間より短く調整することにより２−アルケニル化合物の反応率（転化率）を低く抑制することでも制御することができる。
【００２８】
目的とするポリアルケニルフェノール化合物（Ａ）は、前記（ｉ）又は（ｉｉ）に記載の方法により製造されたポリアルケニルエーテル化合物にクライゼン転位反応を行うことにより得ることができる。クライゼン転位反応は、ポリアルケニルエーテル化合物を１００〜２５０℃の温度に加熱し、１〜２０時間反応させることにより行うことができる。クライゼン転位反応は高沸点の溶剤を用いて行ってもよく、無溶媒で行うこともできる。転位反応を促進するため、チオ硫酸ナトリウム、炭酸ナトリウム等の無機塩を添加することもできる。詳細は例えば特開平２−９１１１３号公報に開示されている。
【００２９】
［ポリマレイミド化合物（Ｂ）］
ポリマレイミド化合物（Ｂ）は、式（６）で表されるマレイミド基を２つ以上有する化合物である。
【化８】
2018193852.tif 000010
（式中、＊は、芳香環又は直鎖、分岐鎖若しくは環状脂肪族炭化水素基を含む有機基との結合部を表す。）
ポリマレイミド化合物（Ｂ）としては、ビス（４−マレイミドフェニル）メタン等のビスマレイミド、トリス（４−マレイミドフェニル）メタン等のトリスマレイミド、ビス（３，４−ジマレイミドフェニル）メタン等のテトラキスマレイミド及びポリ（４−マレイミドスチレン）等のポリマレイミドが挙げられる。ポリマレイミド化合物（Ｂ）としては、芳香族ポリマレイミド化合物及び脂肪族ポリマレイミド化合物が挙げられ、得られる硬化物の難燃性が特に優れる点で、芳香族ポリマレイミド化合物であることが好ましい。芳香族ポリマレイミド化合物は、式（６）で表されるマレイミド基を２つ以上有し、これらのマレイミド基が同一又は異なる芳香環に結合している化合物である。芳香環の具体例としては、ベンゼン等の単環、ナフタレン、アントラセン等の縮合環等が挙げられる。硬化性樹脂組成物中で良好に混合することから、ポリマレイミド化合物（Ｂ）は芳香族ビスマレイミド化合物及び脂肪族ビスマレイミド化合物であることが好ましい。芳香族ビスマレイミド化合物の具体例としては、ビス（４−マレイミドフェニル）メタン、ビス（３−マレイミドフェニル）メタン、ビス（３−メチル−４−マレイミドフェニル）メタン、ビス（３，５−ジメチル−４−マレイミドフェニル）メタン、ビス（３−エチル−４−マレイミドフェニル）メタン、ビス（３，５−ジエチル−４−マレイミドフェニル）メタン、ビス（３−プロピル−４−マレイミドフェニル）メタン、ビス（３，５−ジプロピル−４−マレイミドフェニル）メタン、ビス（３−ブチル−４−マレイミドフェニル）メタン、ビス（３，５−ジブチル−４−マレイミドフェニル）メタン、ビス（３−エチル−４−マレイミド−５−メチルフェニル）メタン、２，２−ビス（４−マレイミドフェニル）プロパン、２，２−ビス［４−（４−マレイミドフェニルオキシ）フェニル］プロパン、ビス（４−マレイミドフェニル）エーテル、ビス（３−マレイミドフェニル）エーテル、ビス（４−マレイミドフェニル）ケトン、ビス（３−マレイミドフェニル）ケトン、ビス（４−マレイミドフェニル）スルホン、ビス（３−マレイミドフェニル）スルホン、ビス［４−（４−マレイミドフェニルオキシ）フェニル］スルホン、ビス（４−マレイミドフェニル）スルフィド、ビス（３−マレイミドフェニル）スルフィド、ビス（４−マレイミドフェニル）スルホキシド、ビス（３−マレイミドフェニル）スルホキシド、１，４−ビス（４−マレイミドフェニル）シクロヘキサン、１，４−ジマレイミドナフタレン、２，３−ジマレイミドナフタレン、１，５−ジマレイミドナフタレン、１，８−ジマレイミドナフタレン、２，６−ジマレイミドナフタレン、２，７−ジマレイミドナフタレン、４，４’−ジマレイミドビフェニル、３，３’−ジマレイミドビフェニル、３，４’−ジマレイミドビフェニル、２，５−ジマレイミド−１，３−キシレン、２，７−ジマレイミドフルオレン、９，９−ビス（４−マレイミドフェニル）フルオレン、９，９−ビス（４−マレイミド−３−メチルフェニル）フルオレン、９，９−ビス（３−エチル−４−マレイミドフェニル）フルオレン、３，７−ジマレイミド−２−メトキシフルオレン、９，１０−ジマレイミドフェナントレン、１，２−ジマレイミドアントラキノン、１，５−ジマレイミドアントラキノン、２，６−ジマレイミドアントラキノン、１，２−ジマレイミドベンゼン、１，３−ジマレイミドベンゼン、１，４−ジマレイミドベンゼン、１，４−ビス（４−マレイミドフェニル）ベンゼン、２−メチル−１，４−ジマレイミドベンゼン、２，３−ジメチル−１，４−ジマレイミドベンゼン、２，５−ジメチル−１，４−ジマレイミドベンゼン、２，６−ジメチル−１，４−ジマレイミドベンゼン、４−エチル−１，３−ジマレイミドベンゼン、５−エチル−１，３−ジマレイミドベンゼン、４，６−ジメチル−１，３−ジマレイミドベンゼン、２，４，６−トリメチル−１，３−ジマレイミドベンゼン、２，３，５，６−テトラメチル−１，４−ジマレイミドベンゼン、４−メチル−１，３−ジマレイミドベンゼン等が挙げられる。脂肪族ビスマレイミド化合物の具体例としては、ビス（４−マレイミドシクロヘキシル）メタン、ビス（３−マレイミドシクロヘキシル）メタン等が挙げられる。中でも、ビス（４−マレイミドフェニル）メタン及び２，２−ビス［４−（４−マレイミドフェニルオキシ）フェニル］プロパンが好ましい。市販品としては例えば、ＢＭＩ（商品名、大和化成工業株式会社製）シリーズ等が挙げられる。
【００３０】
ポリマレイミド化合物（Ｂ）を１００質量部としたとき、ポリアルケニルフェノール化合物（Ａ）の配合量は５〜２００質量部とすることが好ましく、１０〜１５０質量部とすることがより好ましく、２０〜１３０質量部であることがさらに好ましい。上記配合量が５質量部以上であれば成形時の流動性がより良好である。一方、上記配合量が２００質量部以下であれば硬化物の耐熱性がより良好である。
【００３１】
［ポリアルケニルフェノール化合物（Ｃ）］
硬化性樹脂組成物は、ポリアルケニルフェノール化合物（Ｃ）をさらに含んでもよい。一実施態様では硬化性樹脂組成物は、ポリアルケニルフェノール化合物（Ｃ）を含む。ポリアルケニルフェノール化合物（Ｃ）をポリアルケニルフェノール化合物（Ａ）と併用することにより、硬化性樹脂組成物の成形時の流動性及び硬化物の耐熱性をより高めることができる。
【００３２】
ポリアルケニルフェノール化合物（Ｃ）は下記式（３）で表される構造単位を有し、例えばポリ２−アルケニル芳香族エーテル化合物のクライゼン転位反応により得ることができる化合物である。ある実施態様においてポリアルケニルフェノール化合物（Ｃ）は式（３）で表される構造単位を少なくとも２つ有する化合物である。
【化９】
2018193852.tif 000011
（式（３）においてＲ８及びＲ９はそれぞれ独立に水素原子、炭素数１〜１０のアルキル基、炭素数１〜２のアルコキシ基又は水酸基を表し、Ｚは下記式（４）
【化１０】
2018193852.tif 000012
で表されるアルケニル基であり、式（４）においてＲ１０、Ｒ１１、Ｒ１２、Ｒ１３及びＲ１４はそれぞれ独立に水素原子、炭素数１〜５のアルキル基、炭素数５〜１０のシクロアルキル基又は炭素数６〜１２のアリール基を表し、＊は、芳香環との結合部を表す。）
【００３３】
式（３）のＲ８及びＲ９を構成する炭素数１〜１０のアルキル基、及び炭素数１〜２のアルコキシ基の具体例は、式（１）のＲ１及びＲ２について説明したものと同じである。式（４）で表される式（３）のＺのＲ１０〜Ｒ１４を構成する炭素数１〜５のアルキル基、炭素数５〜１０のシクロアルキル基、及び炭素数６〜１２のアリール基の具体例は、式（１）のＹについて説明したものと同じである。
【００３４】
ポリマレイミド化合物（Ｂ）を１００質量部としたとき、ポリアルケニルフェノール化合物（Ａ）と、ポリアルケニルフェノール化合物（Ｃ）の合計の配合量は１０〜２００質量部とすることが好ましく、３０〜１８０質量部とすることがより好ましく、５０〜１５０質量部であることがさらに好ましい。上記配合量が１０質量部以上であれば成形時の流動性がより良好である。一方、上記配合量が２００質量部以下であれば硬化物の耐熱性がより良好である。
【００３５】
ポリアルケニルフェノール化合物（Ａ）を１００質量部としたとき、ポリアルケニルフェノール化合物（Ｃ）の配合量は５〜２０００質量部とすることが好ましく、１５〜１０００質量部とすることがより好ましく、２０〜５００質量部であることがさらに好ましい。上記配合量が５質量部以上であれば硬化物の耐熱性がより良好である。一方、上記配合量が２０００質量部以下であれば成形時の流動性がより良好である。
【００３６】
硬化性樹脂組成物中のポリアルケニルフェノール化合物（Ａ）、ポリアルケニルフェノール化合物（Ｃ）及びポリマレイミド化合物（Ｂ）の合計含有量は、例えば５質量％以上、１０質量％以上、又は２０質量％以上とすることができ、１００質量％以下、９５質量％以下、又は９０質量％以下とすることができる。半導体封止用途では、上記合計含有量は好ましくは５〜５０質量％であり、より好ましくは７〜４５質量％であり、さらに好ましくは１０〜３０質量％である。
【００３７】
ポリアルケニルフェノール化合物（Ｃ）は、ポリアルケニルフェノール化合物（Ａ）と同様に、原料となるフェノール樹脂の水酸基の一部をアルケニルエーテル化した後、クライゼン転位反応により、オルト位又はパラ位に２−アルケニル基を転位させることにより得ることができる。したがって、本発明の一実施態様では、式（４）で表されるアルケニル基であるＺが、フェノール性水酸基に対し、芳香環のオルト位又はパラ位の炭素原子と結合している。原料フェノールとして、好ましくは下記式（７）で表される構造単位を有する公知のフェノール樹脂を使用することができる。
【化１１】
2018193852.tif 000013
（式中、Ｒ８及びＲ９は式（３）におけるＲ８及びＲ９と同一である。）
【００３８】
ポリアルケニルフェノール化合物（Ｃ）の原料フェノール樹脂の具体例としては、フェノールノボラック樹脂、クレゾールノボラック樹脂等を挙げることができる。
【００３９】
［添加剤］
本発明の硬化性樹脂組成物に、その硬化特性を阻害しない範囲で種々の添加剤を配合することができる。
【００４０】
添加剤としては、例えば硬化促進剤（Ｄ）や充填剤（Ｅ）等が挙げられる。
【００４１】
［硬化促進剤（Ｄ）］
本発明の硬化性樹脂組成物に硬化促進剤（Ｄ）を配合することで硬化性樹脂組成物の硬化を促進することができる。硬化促進剤（Ｄ）としては、例えば光ラジカル開始剤、熱ラジカル開始剤等のラジカル開始剤が挙げられる。硬化促進剤は好ましくは熱ラジカル開始剤である。より好ましい熱ラジカル開始剤としては、有機過酸化物を挙げることができる。有機過酸化物の中でも、さらに好ましくは１０時間半減期温度が１００〜１７０℃の有機過酸化物であり、具体的にはジクミルパーオキサイド、２，５−ジメチル−２，５−ジ（ｔｅｒｔ−ブチルパーオキシ）ヘキサン、ｔｅｒｔ−ブチルクミルパーオキサイド、ジ−ｔｅｒｔ−ブチルパーオキサイド、１，１，３，３−テトラメチルブチルハイドロパーオキサイド、クメンハイドロパーオキサイド等を挙げることができる。硬化促進剤（Ｄ）の好ましい使用量は、ポリアルケニルフェノール化合物（Ａ）、ポリマレイミド化合物（Ｂ）、及びポリアルケニルフェノール化合物（Ｃ）（存在する場合）の合計１００質量部に対して、０．０１〜１０質量部であり、より好ましくは０．０５〜７．５質量部であり、さらに好ましくは０．１〜５質量部である。硬化促進剤（Ｄ）の使用量が０．０１質量部以上であれば十分に硬化反応が進行し、１０質量部以下であれば硬化性樹脂組成物の保存安定性がより良好である。
【００４２】
［充填剤（Ｅ）］
充填材（Ｅ）の種類に特に制限は無く、シリコーンパウダー等の有機充填材、シリカ、窒化ホウ素等の無機充填材などが挙げられ、用途により適宜選択することができる。
【００４３】
例えば、本発明の硬化性樹脂組成物を半導体封止用途に使用する場合には、熱膨張係数の低い硬化物を得るために絶縁性である無機充填材を配合することが好ましい。無機充填材は特に限定されず、公知のものを使用することができる。無機充填材として、具体的には、非晶質シリカ、結晶性シリカ、アルミナ、窒化ホウ素、窒化アルミニウム、窒化ケイ素などの粒子が挙げられる。低粘度化の観点からは真球状の非晶質シリカが望ましい。無機充填材は、シランカップリング剤などで表面処理が施されたものであってもよいが、表面処理が施されていなくてもよい。無機充填材の平均粒径は０．１〜３０μｍが好ましく、最大粒径が１００μｍ以下、特に７５μｍ以下のものがより好ましい。平均粒径がこの範囲にあると硬化性樹脂組成物の粘度が使用時に適切であり、狭ピッチ配線部又は狭ギャップ部への注入性も適切である。ここでいう平均粒径とは、レーザー回折散乱式粒度分布測定装置によって測定される体積累積粒径Ｄ５０である。硬化性樹脂組成物の無機充填材の含有量は、用途に応じて適宜決定することができる。例えば、半導体封止用途では、硬化性樹脂組成物の無機充填材の含有量は好ましくは５０〜９５質量％であり、より好ましくは５５〜９３質量％であり、さらに好ましくは７０〜９０質量％である。
【００４４】
その他の添加剤として、カップリング剤、消泡剤、着色剤、蛍光体、変性剤、レベリング剤、光拡散剤、難燃剤などを本発明の硬化性樹脂組成物に配合することも可能である。例えば、接着性を改良する観点からカップリング剤を配合してもよい。カップリング剤は特に限定されず、例えば、ビニルトリエトキシシラン、ビニルトリメトキシシラン、３−グリシドキシプロピルトリメトキシシラン、γ−メタクリロキシプロピルトリメトキシシラン、γ−アミノプロピルトリメトキシシラン、Ｎ−フェニル−３−アミノプロピルトリメトキシシランなどのシランカップリング剤などが挙げられる。カップリング剤は、単独で用いられてもよく、２種以上が併用されてもよい。硬化性樹脂組成物中のカップリング剤の配合量は０．１〜５質量％が好ましい。上記配合量が０．１質量％以上であれば、カップリング剤の効果が十分発揮され、５質量％以下であれば、溶融粘度、硬化物の吸湿性及び強度がより良好である。
【００４５】
硬化性樹脂組成物は高固形分組成物とすることができる。いくつかの実施態様では、硬化性樹脂組成物の固形分含量は、例えば６０質量％超、７０質量％以上、又は８０質量％以上、１００質量％以下、９５質量％以下、又は９０質量％以下とすることができる。一実施態様では、硬化性樹脂組成物は溶剤を含まない、すなわち無溶剤型組成物である。この実施態様では、硬化性樹脂組成物の固形分含量は、９０質量％以上、９２質量％以上、又は９５質量％以上、１００質量％以下、９９質量％以下、又は９８質量％以下とすることができる。
【００４６】
［硬化性樹脂組成物の調製方法］
硬化性樹脂組成物の調製方法は、ポリアルケニルフェノール化合物（Ａ）、ポリマレイミド化合物（Ｂ）、及びその他の成分が均一に混合できれば特に限定されない。ポリアルケニルフェノール化合物（Ａ）、存在する場合にはポリアルケニルフェノール化合物（Ｃ）、及びポリマレイミド化合物（Ｂ）を先に混合させ、その後に添加剤を加える方法は、各材料が均一に混合できるため好ましい。
【００４７】
ポリアルケニルフェノール化合物（Ａ）、存在する場合にはポリアルケニルフェノール化合物（Ｃ）、及びポリマレイミド化合物（Ｂ）の混合方法は特に限定されない。各成分を所定の配合割合で反応容器、ポットミル、二本ロールミル、三本ロールミル、回転式混合機、二軸ミキサー、ディスパー、単軸又は二軸（同方向又は異方向）押出機、ニーダーなどの混合機に投入し、撹拌又は混練することにより混合することができる。ラボスケールでは回転式混合機が容易に撹拌条件を変更できるため好ましく、工業的には生産性の観点から二軸ミキサーが好ましい。各混合機は撹拌条件を適宜変更して用いることができる。
【００４８】
硬化性樹脂組成物の調製方法は、上記混合方法と同様に特に限定されない。ポリアルケニルフェノール化合物（Ａ）、存在する場合にはポリアルケニルフェノール化合物（Ｃ）、ポリマレイミド化合物（Ｂ）及び存在する場合には添加剤を所定の配合割合でポットミル、二本ロールミル、三本ロールミル、回転式混合機、二軸ミキサー、ディスパー、単軸又は二軸（同方向又は異方向）押出機、ニーダーなどの混合機に投入し、混合して調製することができる。硬化性樹脂組成物の粉末化を行う場合は作業工程により発生した熱により樹脂が溶融しない方法であれば特に限定されないが、少量であればメノウ乳鉢を用いるのが簡便である。市販の粉砕機を利用する場合、粉砕に際して発生する熱量が少ないものが混合物の溶融を抑制するために好ましい。粉末の粒径については約１ｍｍ以下とすることが好ましい。
【００４９】
［構造体の作製方法］
硬化性樹脂組成物は加熱することにより溶融させることができる。溶融した硬化性樹脂組成物を任意の好ましい形状に成形し、必要に応じて硬化させ、脱型することにより、構造体を作製することができる。構造体の作製方法としては、トランスファー成形及びコンプレッション成形が好ましい。トランスファー成形での好ましい条件として、例えばサイズが１０ｍｍ×７５ｍｍ×３ｍｍ厚の金型の場合、天板及び金型の温度を１７０〜１９０℃、保持圧力を５０〜１５０ｋｇ／ｃｍ２、及び保持時間を１．５〜５分間とすることができる。コンプレッション成形での好ましい条件として、例えばサイズが１００ｍｍ×７５ｍｍ×３ｍｍ厚の金型の場合、天板及び金型の温度を１７０〜１９０℃、成形圧力を５〜２０ＭＰａ、及び加圧時間を１．５〜１０分間とすることができる。
【００５０】
［硬化物の作製方法］
硬化性樹脂組成物は、加熱することにより硬化させることができる。熱硬化条件は、１１０〜３００℃が好ましく、より好ましくは１２０〜２８０℃であり、さらに好ましくは１３０〜２５０℃である。１１０℃以上であれば硬化はより適切な時間内に十分に進行し、３００℃以下であれば成分の劣化又は揮発がより少なく、設備の安全も保たれる。加熱時間は硬化性樹脂組成物及び硬化温度に応じて適宜変更することができるが、生産性の観点から０．１〜２４時間が好ましい。この加熱は、複数回に分けて行ってもよい。特に高い硬化度を求める場合には、過度に高温で硬化させずに、例えば硬化の進行とともに昇温させて、最終的な硬化温度を２５０℃以下とすることが好ましく、２３０℃以下とすることがより好ましい。
【００５１】
［成形性］
成形性は、例えば、硬化性樹脂組成物のスパイラルフロー値及びゲル化開始時間により評価することができる。スパイラルフロー値で流動性を評価する場合、電気機能材料工業会規格ＥＩＭＳ  Ｔ  ９０１に準拠して測定することができる。測定には、例えばトランスファー成形機（株式会社松田製作所製）を用いることができる。トランスファー成形機を用いて天板及び渦巻き状の溝を彫り込んだ試験金型を１８０℃に加熱し、約３０ｇの硬化性樹脂組成物を圧力１００ｋｇ／ｃｍ２にて保持し、３分経過後にスパイラルフロー値を測定した場合、値が１１０〜１７０ｃｍであると加工性が良好である。スパイラルフロー値は、好ましくは１１０〜１６０ｃｍ、さらに好ましくは１１０〜１４０ｃｍである。ゲル化開始時間で反応性を評価する場合、ゲル化開始時間は、約１ｇの硬化性樹脂組成物を１８０℃に熱したホットプレート上に取り、硬化性樹脂組成物をヘラでゆっくりと押し付けるようにヘラへの付着がなくなるまで練り続け、硬化性樹脂組成物をホットプレート上に取ってから、組成物がゲル化してヘラへの付着がなくなるまでの時間を測定することにより得ることができる。ゲル化開始時間が２０〜４０秒であると反応性が良好である。
【００５２】
［耐熱性］
耐熱性は、例えば硬化性樹脂組成物の硬化物のガラス転移温度（Ｔｇ）の値により評価することができる。Ｔｇは熱機械測定（ＴＭＡ）により測定する。例えばエスアイアイ・ナノテクノロジー株式会社製ＴＭＡ／ＳＳ６１００熱機械分析装置を使用することができる。温度範囲３０〜３００℃、昇温速度５℃／ｍｉｎ、荷重２０．０ｍＮの条件で５ｍｍ×５ｍｍ×５ｍｍの試験片を用いて測定を行い、線膨張係数の変位点をＴｇとしたとき、２５０℃以上であると耐熱性が良好である。
【００５３】
［硬化物の用途］
本発明の硬化性樹脂組成物の硬化物は例えば半導体封止材、プリプレグ、層間絶縁樹脂、ソルダーレジスト、ダイアタッチなどの用途に用いることができる。
【実施例】
【００５４】
以下、実施例及び比較例に基づいて本発明を具体的に説明するが、本発明はこの実施例に限定されない。【００５５】
実施例及び比較例で用いた分析方法及び特性評価方法は以下のとおりである。
［特性評価方法］
・分子量
ＧＰＣの測定条件は以下のとおりである。
装置名：ＪＡＳＣＯ  ＬＣ−２０００  ｐｌｕｓ（日本分光株式会社製）
カラム：Ｓｈｏｄｅｘ（登録商標）ＬＦ−８０４（昭和電工株式会社製）
移動相：テトラヒドロフラン
流速：１．０ｍＬ／ｍｉｎ
検出器：ＪＡＳＣＯ  ＲＩ−２０３１  ｐｌｕｓ（日本分光株式会社製）
温度：４０℃
上記測定条件で、ポリスチレンの標準物質を使用して作成した検量線を用いて数平均分子量Ｍｎ及び重量平均分子量Ｍｗを算出する。
・重合度
重合度ＰはＧＰＣより算出した数平均分子量をＭｎ、ポリアルケニルフェノール化合物の構造単位の分子量をＭとした時、以下の式で求められる。
Ｐ＝Ｍｎ／Ｍ【００５６】
・ゲル化開始時間
約１ｇの硬化性樹脂組成物を１８０℃に熱したホットプレート上に取り、硬化性樹脂組成物をヘラでゆっくりと押し付けるようにヘラへの付着がなくなるまで練り続け、硬化性樹脂組成物をホットプレート上に取ってから組成物がゲル化してヘラへの付着がなくなるまでの時間をゲル化開始時間（秒）として測定する。結果を表１に示す。【００５７】
・スパイラルフロー
電気機能材料工業会規格ＥＩＭＳ  Ｔ  ９０１に準拠して測定する。トランスファー成形機（株式会社松田製作所製）を用いて天板及び渦巻き状の溝を彫り込んだ試験金型を１８０℃に加熱し、約３０ｇの硬化性樹脂組成物を圧力１００ｋｇ／ｃｍ２にて保持し、３分経過後にスパイラルフロー値を測定する。結果を表１に示す。【００５８】
・ショアＤ硬度
粉末状の硬化性樹脂組成物を用い、トランスファー成形機で、金型温度１８０℃、保持圧力１００ｋｇ／ｃｍ２、及び保持時間２分間の条件で成形し、ショアＤ硬度測定用の試験片を作製する。試験片（３５ｍｍ×３５ｍｍ×５ｍｍ）のショアＤ硬度をショアＤ硬度計（株式会社テクロック製）を用いて測定する。結果を表１に示す。【００５９】
・ガラス転移温度（Ｔｇ）
粉末状の硬化性樹脂組成物を用い、トランスファー成形機で、金型温度１８０℃、保持圧力１００ｋｇ／ｃｍ２、及び保持時間３分間の条件で成形し、ガラス転移温度測定用の試験片を作製する。試験片を２３０℃にて６時間加熱し、硬化させた後、熱機械測定（ＴＭＡ）により測定する。エスアイアイ・ナノテクノロジー株式会社製ＴＭＡ／ＳＳ６１００熱機械分析装置を使用し、温度範囲３０〜３００℃、昇温速度５℃／ｍｉｎ、荷重２０．０ｍＮの条件で５ｍｍ×５ｍｍ×５ｍｍの試験片を用いて測定を行い、線膨張係数の変位点の温度をＴｇとする。結果を表１に示す。【００６０】
・誘電率及び誘電正接
空胴共振器摂動法複素誘電率測定により決定する。粉末状の硬化性樹脂組成物を用い、トランスファー成形機で、金型温度１８０℃、保持圧力１００ｋｇ／ｃｍ２、及び保持時間３分間の条件で成形し、誘電率及び誘電正接測定用の試験片を作製する。試験片を２３０℃にて６時間加熱し、硬化させた後、測定する。キーサイト・テクノロジー合同会社製８７５３ＥＳ  Ｓパラメータ・ベクトル・ネットワーク・アナライザ、及び空胴共振器摂動プログラムＣＰＭＡ−Ｖ３、５ＧＨｚ用の空胴共振器ＣＰ１９を使用し、室温、測定周波数５ＧＨｚの条件で１．５ｍｍ×１．５ｍｍ×７０．０ｍｍの試験片を用いて測定を行い、誘電率及び誘電正接の値を決定する。結果を表１に示す。【００６１】
［ジシクロペンタジエン型フェノール化合物の合成（特開昭６３−９９２２４号公報に準じた合成法）］
フェノール（純正化学株式会社製）１５０ｇ（１．５９ｍｏｌ）を、還流冷却器を備えた１０００ｍＬの３つ口型フラスコに仕込み、１００℃に保ちながら三フッ化ホウ素・ジエチルエーテル錯体（東京化成工業株式会社製）２．２５ｇ（１５．９ｍｍｏｌ）を加えた後、ジシクロペンタジエン（和光純薬株式会社製）１０５ｇ（０．７９７ｍｏｌ）を１．５時間かけて滴下した。滴下後、３時間１００℃に保持した後、放冷し、重合物をメチルエチルケトン（純正化学株式会社製）１５０ｇに溶解した。その重合物溶液に１００ｇの２％水酸化ナトリウム水溶液を加え振盪抽出操作を２回行い、その後有機層を純水１５０ｇで３回洗浄し、３度目の洗浄後分離した水層のｐＨが７．０であることを確認した。分離した有機層を減圧下、濃縮してメチルエチルケトン及び過剰のフェノールを除去し、褐色固体状のジシクロペンタジエン型フェノール化合物（水酸基当量２３１、数平均分子量Ｍｎ６７０、重量平均分子量Ｍｗ１３００）を１８４ｇ（０．７９７ｍｏｌ）得た。この段階での収率は１００％であった。【００６２】
［ポリアルケニルフェノール化合物の製造］【００６３】
・ポリアリルフェノール化合物Ａ１
（式（１）のＲ１，Ｒ２＝水素原子、Ｑ＝ジシクロペンタジエニレン基、式（２）のＲ３〜Ｒ７＝水素原子）
合成したジシクロペンタジエン型フェノール化合物を用い、フェノール性水酸基のオルト位又はパラ位をアリル化した化合物Ａ１（水酸基当量２６６、数平均分子量Ｍｎ８００、重量平均分子量Ｍｗ１３５０、重合度３．０）を以下の方法により製造した。１０００ｍＬの３つ口型フラスコに、炭酸カリウム（日本曹達株式会社製）２０１ｇ（１．４５ｍｏｌ）を純水１５０ｇに溶解した溶液、及びジシクロペンタジエン型フェノール化合物１５０．０ｇ（水酸基０．６５ｍｏｌ）を入れ、反応器を窒素ガス置換し８５℃に加熱した。窒素ガス気流下、酢酸アリル（昭和電工株式会社製）２０４ｇ（２．０４ｍｏｌ）、トリフェニルホスフィン（北興化学工業株式会社製）３．８２ｇ（１４．６ｍｍｏｌ）、及び５０質量％含水５質量％−Ｐｄ／Ｃ−ＳＴＤタイプ（エヌ・イーケムキャット株式会社製）０．６２ｇ（０．２９１ｍｍｏｌ）を入れ、窒素ガス雰囲気中、１０５℃に昇温して４時間反応させた後、酢酸アリル２９ｇ（０．２９１ｍｏｌ）を追添し、加熱を１０時間継続した。その後撹拌を停止し、静置することで有機層と水層の二層に分離した。析出している塩（酢酸カリウム塩）が溶解するまで、純水（２００ｇ）を添加した後、トルエン２００ｇを加え、８０℃以上の温度に保持して白色沈殿（酢酸カリウム塩）が析出していないことを確認した後、Ｐｄ／Ｃを濾過（１マイクロメートルのメンブランフィルター（アドバンテック社製ＫＳＴ−１４２−ＪＡを用いて加圧（０．３ＭＰａ））により回収した。この濾滓をトルエン１００ｇで洗浄するとともに、水層を分離した。濾滓の洗浄トルエンと上記有機層を合わせたものを純水２００ｇで３回洗浄し、３度目の洗浄後分離した水層のｐＨが７．０であることを確認した。分離した有機層に活性炭ＣＮ１（日本ノリット株式会社製）４．５ｇを加え、６０℃に加熱し、１時間マグネティックスターラーにて３００ｒｐｍで撹拌した。その後活性炭を濾過（１マイクロメートルのメンブランフィルター（アドバンテック社製ＫＳＴ−１４２−ＪＡ）を用いて加圧（０．３ＭＰａ））により除去した後、減圧下、濃縮してトルエン及び過剰の酢酸アリルを除去し、褐色油状物のジシクロペンタジエン型のポリアリルエーテル化合物（数平均分子量Ｍｎ８００、重量平均分子量Ｍｗ１３５０）を得た。この段階での収率は９５％であった。得られたジシクロペンタジエン型のポリアリルエーテル化合物２００ｇ及びフェノール（Ｃ6Ｈ5ＯＨ、純正化学株式会社製、沸点１８２℃）２００ｇを、１０００ｍＬのセパラブルフラスコに入れた。反応容器に窒素ガスを吹き込み、メカニカルスターラーにて３００ｒｐｍで撹拌をしながら１７０℃まで昇温し、そのまま窒素ガス雰囲気下、７時間クライゼン転位反応を行った。その後、減圧下、１６０℃でフェノールを除去し、目的とする赤褐色のジシクロペンタジエン型のポリアリルフェノール化合物Ａ１を得た。収率は９５％であった。【００６４】
・ポリアリルフェノール化合物Ｃ１
（式（３）のＲ８，Ｒ９＝水素原子、式（４）のＲ１０〜Ｒ１４＝水素原子）
フェノールノボラック樹脂ショウノール（登録商標）ＢＲＧ−５５６及びＢＲＧ−５５８（昭和電工株式会社）の１：１混合物を用いフェノール性水酸基のオルト位又はパラ位をアリル化した樹脂（水酸基当量１５４、数平均分子量Ｍｎ１０００、重量平均分子量Ｍｗ３０００、重合度６．６）を製造した。製造方法は特開２０１６−２８１２９号公報の実施例３を参照。【００６５】
・ポリアリルフェノール化合物Ｘ
（式（１）のＲ１，Ｒ２＝水素原子、Ｑに相当する基が（２−ヒドロキシ−３−アリルフェニル）メチレン基、式（２）のＲ３〜Ｒ７＝水素原子）
トリフェニルメタン型フェノール樹脂ショウノール（登録商標）ＴＲＩ−００２（昭和電工株式会社）を用いフェノール性水酸基のオルト位又はパラ位をアリル化した樹脂（水酸基当量１６８、数平均分子量Ｍｎ６００、重量平均分子量Ｍｗ８００、重合度３．５）を以下の方法により製造した。ジシクロペンタジエン型フェノール樹脂（Ｅ−１００、ＪＸエネルギー株式会社製）１５０．０ｇの代わりにトリフェニルメタン型フェノール樹脂ショウノール（登録商標）ＴＲＩ−００２（昭和電工株式会社製、数平均分子量Ｍｎ４００、重量平均分子量Ｍｗ５００）１５０．０ｇ（水酸基１．５ｍｏｌ）を用いた以外は上記ポリアリルフェノール化合物Ａ１の製造方法と同様の操作によりトリフェニルメタン型のポリアリルフェノール化合物Ｘ（数平均分子量Ｍｎ６００、重量平均分子量Ｍｗ８００、重合度３．５）を得た。収率は９２％であった。【００６６】
［原料］
ポリアルケニルフェノール化合物以外の実施例及び比較例で用いた原料は以下のとおりである。
・芳香族ビスマレイミド化合物：ＢＭＩ−４０００（２，２−ビス［４−（４−マレイミドフェニルオキシ）フェニル］プロパン、融点１６５℃、大和化成工業株式会社）
・硬化促進剤：パークミル（登録商標）Ｄ（ジクミルパーオキサイド、日油株式会社）
・シリカフィラー：ＭＳＲ２２１２（球状シリカ、平均粒径２５．５μｍ、株式会社龍森、シランカップリング剤ＫＢＭ−４０３（信越化学工業株式会社）０．５質量％を用いて処理）【００６７】
［硬化性樹脂組成物の製造］
・実施例１
ＢＭＩ−４０００  １００質量部を反応容器に加え、１７０℃に加熱して撹拌した。ＢＭＩ−４０００が全て溶融し透明な液状物になったところで、１５０℃まで降温した。反応容器に、８０℃に加熱し溶融させたポリアリルフェノール化合物Ｃ１  ５０質量部及びポリアリルフェノール化合物Ａ１  ５０質量部を加え、１５０℃で１０分間加熱撹拌して３つの化合物を混合した。得られた混合物及び下記の表１に示す各成分を用い、同表に示す割合で配合し、溶融混練（東洋精機製２本ロール（ロール径８インチ）にて、１１０℃、１０分）を行った。ついで、室温（２５℃）にて１時間放冷、固化したのちミルミキサー（大阪ケミカル株式会社製、型式ＷＢ−１、２５℃、３０秒）を用いて粉砕することにより、目的とする粉末状の硬化性樹脂組成物を得た。【００６８】
・実施例２
実施例１のポリアリルフェノール化合物Ａ１を２０質量部、ポリアリルフェノール化合物Ｃ１を８０質量部に変更した以外は実施例１と同様の操作により硬化性樹脂組成物を得た。【００６９】
・比較例１
実施例１のポリアリルフェノール化合物Ａ１  ５０質量部及びポリアリルフェノール化合物Ｃ１  ５０質量部の代わりにポリアリルフェノール化合物Ｃ１  １００質量部を用いた以外は実施例１と同様の操作により硬化性樹脂組成物を得た。【００７０】
・比較例２
実施例１のポリアリルフェノール化合物Ａ１の代わりにポリアリルフェノール樹脂Ｘを用いた以外は実施例１と同様の操作により硬化性樹脂組成物を得た。【００７１】
【表１】
2018193852.tif 000014
【００７２】
表１より、実施例１及び２は高い耐熱性、高い流動性及び優れた速硬化性を示した。さらに実施例１及び２は誘電特性も良好であった。一方、比較例１は耐熱性及び速硬化性は優れているものの流動性が悪かった。さらに比較例２は硬化が非常に遅く、生産性に悪影響を及ぼすことが確認された。
【産業上の利用可能性】
【００７３】
本発明によれば、加工性及び反応性に優れた硬化性樹脂組成物及びそれを用いて得られる高耐熱性の電子部品を提供することができる。特にパワーデバイスなどの半導体封止材に用いた場合、成形時の加工性及び速硬化性が優れており、かつ成形後の硬化物が高耐熱性であり、高周波での使用が可能で低損失である封止材を得ることができる。
【国際調査報告】
2018193852.tif 000020
2018193852.tif 000021
2018193852.tif 000022